СПОСОБЫ УЛУЧШЕНИЯ КОЭФФИЦИЕНТА ЗАГРУЗКИ ГАЗООБРАЗНОГО ВОДОРОДА

1. Способ улучшения коэффициента загрузки газообразного водорода в переходный металл, включающий:
осаждение пленки на поверхности переходного металла;
дезактивацию посредством осажденной пленки участков десорбции на поверхности переходного металла; где область десорбции переходного металла уменьшается вследствие дезактивированных участков десорбции;
где уменьшенная область десорбции снижает скорость десорбции газообразного водорода и улучшает коэффициент загрузки газообразного водорода.
2. Способ по п. 1, где пленка является металлической.
3. Способ по п. 1, где пленка является полуметаллической.
4. Способ по любому из пп. 1-3, где пленка имеет толщину от одного до пяти монослоев.
5. Способ по любому из пп. 1-3, где пленка содержит один или более из следующих элементов: титан, цирконий, гафний, ванадий, ниобий, тантал, хром, молибден, вольфрам, железо, алюминий, галлий, индий, кремний, германий и олово.
6. Способ по любому из пп. 1-3, где переходный металл представляет собой палладий, иридий, никель, платину, медь, серебро, золото, цинк, титан, цирконий, гафний, хром, ванадий, ниобий, тантал, молибден, вольфрам, железо, рутений, родий, алюминий, индий, олово, свинец или их смеси, предпочтительно палладий.
7. Способ по любому из пп. 1-3, где улучшенный коэффициент загрузки водорода равен 0,9 или более.
8. Способ улучшения коэффициента загрузки газообразного водорода в переходный металл, включающий:
осаждение методом распыления пленки переходного металла на подложке; и отжиг переходного металла при предварительно заданном давлении в интервале между 0,1 и 1,0 Па и предварительно заданной температуре в интервале между 200°C и 1000°C, где средний размер зерен в переходном металле увеличивается, и область десорбции переходного металла снижается; и где коэффициент загрузки газообразного водорода в переходном металле улучшается.
9. Способ по п. 8, где переходным металлом является палладий.
10. Способ по п. 8 или 9, где подложка представляет собой ориентированную серебряную подложку.
11. Способ по п. 8 или 9, где подложкой является стекло.
12. Способ по п. 8 или 9, где коэффициент загрузки водорода равен 0,9 или более.
13. Способ по п. 8 или 9, где пленка имеет толщину от одного до пяти монослоев.
14. Способ улучшения коэффициента загрузки газообразного водорода в переходный металл, включающий:
испарение переходного металла;
-4
-6
осаждение испаренного переходного металла для образования ориентированной металлической пленки переходного металла на ориентированной подложке, где осаждение ориентированной металлической пленки выполняют при предварительно заданной температуре в интервале между 150°С и 250°С и предварительно заданном давлении в интервале между 1×10 и 1×10 Па;
где металлическая пленка на подложке содержит ориентированные зерна, которые имеют размер в плоскости больший, чем толщина пленки.
15. Способ по п. 14, где переходным металлом является палладий.
16. Способ по п. 14 или 15, где подложка представляет собой ориентированную серебряную подложку.
17. Способ по п. 14 или 15, где коэффициент загрузки водорода равен 1,0 или более.
18. Способ по п. 14 или 15, где пленка имеет толщину от одного до пяти монослоев.
19. Способ по п. 14, дополнительно включающий отжиг переходного металла при предварительно заданном давлении в интервале между 0,1 и 1 Па и предварительно заданной температуре в интервале между 200°С и 1000°С.